Brevet FR3072377A1 — publié le 20190419

Description Titre de l'invention Paroi antibruit coupe-feu [000 L'invention concerne une paroi ou un mur antibruit coupe-feu et son utilisation pour protéger les voies de chemin de fer et les routes contre l'incendie et le bruit. Par l'utilisation de ces murs antibruit coupe-feu selon FI iention le long des routes (autoroutes) et voies de chemin de fer, il est possible de former des coupe-feu, ce qui est avantageux pour résoudre les problèmes de bruit niais aussi pour lutter contre les catastrophes occasionnées par les feux de forêt, etc. [0002] La présente invention concerne l'utilisation de fibres dans des parois ou murs antibruit et d'autres produits de construction, lesdites fibres étant choisies dans le groupe des angiospermes, ordre des poales, famille des poacées. Plus spécifiquement, les fibres sont choisies parmi les familles : Miscanthus, Pennisetum, Zea. Des mélanges de fibres conviennent également. [0003] La fabrication de produits de construction, comme des briques, des panneaux, des panneaux d'isolation thermique, etc. en mélangeant les fibres de Miscanthus avec une suspension aqueuse de ciment et en durcissant les produits ainsi formés a déjà été testée, [00041 Des études ont été réalisées pour aniéllorer l'adhérence entre les fibres et le ciment [0005] Une proposition avancée visait à tremper les fibres dans l'eau pour atteindre une certaine saturation en eau dans les fibres afin d'essayer de ne pas perturber l'étape du durcissement. Le trempage des fibres préalablement au mélange avec la suspension de ciment n'a cependant pas résolu le problème de la perturbation de l'étape du durcissement. On a même observé que les fibres n'étaient pas correctement fixées avec le liant, ce qui influence les propriétés mécaniques du produit durci, pire encore, que les plaques contenant du miscanthus présentaient de mauvaises caractéristiques coupe-feu. Ces plaques se fissurent et/ou se dégradent à la chaleur. [0006] Une autre proposition visait à imprégner les fibres de ciment ou de scories. L'imprégnation n'est pas complète et la surface reste non revêtue. L'adhérence des fibres au produit d'imprégnation n'est pas optimale. Par ailleurs, les fibres ne présentent pas une résistance au lieu suffisante. [00071 Une autre proposition visait également à imprégner les fibres de silicate afin d'essayer de réduire la porosité des fibres. Ledit traitement n'a cependant pas été efficace pour rendre les fibres non poreuses puisqu'une grande quantité d'eau a été expulsée dans la semaine suivant le traitement. [00081 Une autre proposition encore visait à recouvrir les fibres d'huile de lin Un tel traitement influence l'adhérence des fibres avec le liant du ciment. [0009-1 Enfin, une dernière proposition visait à soumettre les fibres à un traitement permettant de réduire la rétention d'eau des fibres. [0010] Tous les traitements précités ont diminué l'absorption d'eau par les fibres mais n'étaient pas en mesure de freiner l'absorption de l'eau avec le temps, ce qui a occasionné certains problèmes de durcissement. [0011] Le document EP 2069255 suggère de mélanger les fibres avec l'un ou l'autre agent de minéralisation, tel que la chaux, juste avant qu'elles soient mélangées avec la suspension de ciment. Un tel agent minéralisant n'a pas de véritable influence sur l'absorption d'eau par les fibres. À long terme, aucune amélioration réelle n'a été constatée. [0012] Le document W02016/146258 décrit un procédé de production de panneaux d'isolation thermique sans certains détails. Ce document ne fait pas référence à des fibres de miscanthus qui ne contiennent pratiquement pas de fibres d'une longueur inférieure à 2 mm. [001 Le document « The use of Miscanthus (Giganteus) as a plant fiber in concrete production », Hicran Acikel, Scientific Research and Essays. Vol. 6(13), pp 2660-2667, juillet 2011 fait référence à la forte absorption d'eau par les fibres et à une faible adhérence du ciment sur les fibres. En tout cas, ce document décrit que l'utilisation de fibres de miscanthus coupées est préjudiciable dans les blocs en béton. Selon ce document, les fibres de Miscanthus coupées présentent une surface lisse. [0014I Un problème inhérent aux fibres de Miscanthus ainsi traitées est que le traitemen de surface est influencé par le temps et les conditions de stockage. Un autre problème important des fibres de Miscanthus coupées mouillées est qu'elles constituent un excellent milieu de croissance pour les insectes, les champignons et les bactéries. [0015] Selon les tests, ii s'est avéré que le rapport eau/ciment était plus important que tous les traitements et additifs précités pour atteindre de bonnes forces de compression. [00161 Le rétrécissement a également été observé avec les fibres de Miscanthus traitées et mitées décrites précédemment. [0017] Une utilisation générale de fibres de Miscanthus et autres, comme les fibres de Pennisetum (par exemple les fibres de Permisetum purpureum) dans les produits de construction exige d'obtenir des produits avec des propriétés assez prévisibles malgré une certaine variation dans les propriétés résultant de leur culture, des conditions climatiques, de la récolte, du découpage des plants, des conditions de stockage, du temps de stockage avant le mélange avec le liant, etc. [00181 1.1 a désormais été découvert que la sélection de plusieurs agents de traitement spécifique permettait d'obtenir des propriétés mécaniques mieux prévisibles pour la confection de produits avec des fibres du groupe des angiospermes ordre des poales, famille des poacées. [00191 Le groupe des angiospermes (. )sperrnae), ordre des poales, famille des poacées comprend les espèces suivantes : [00201 Achnatherum hym.enoides, Aegilops squarrosa, Agropyron cristatum, Agropyron da- systachyum'Agropyron repens, Agropyron smithii, Agropyron subsecundum, Agropyron trichophorum, Agrostis alba'Agrostis gigantea, Agrostis palustris, Agrostis sca.bra., Agrostis stolonifera, Agrostis tenuis, Andropogon gerardii, Andropogon scoparius, Anthoxanthum odoratum, Aristida stricta, Arrhenatherum elatius, Arundinaria gigantea, Arundo d.onax'Avena sativa, Bouteloua curtipendula, Bouteloua gracilis, Bouteloua. hirsuta, Brachypodium pirmatum, Brachypodium sylvaticum, Briza media, Bromus inermis, 13romus pumpellianus, 13romus tectorum, Calamagrostis canadensis, Calamagrostis epigejos, Calamagrostis inexpansa, Calamagrostis rubescens, Calamagrostis villosa, Cenchrus longispinus, Chasmanthium latifolium, Chasma.nthium sessiliflorum, Cornucopiae cucullatum, Aegilops squarrosa., Cortaderia selloana, Ctenium aromaticum, Cymbopogon citratus, Cynodon da.ctylon, Da.ctylis glomerata, Danthonia intermedia, Danthonia parryi, Deschampsia cespitosa, Deschampsia flexuosa, Digitaria decumbens, Digitaria ischaemum, Distichlis spicata, Echinochloa coloria, Echinochloa crus-gall.i, Ehrharta erecta, Elymus cinereus, Elymus ymoides, El..ymus innovatus, El.ymus junceus, Elymus mollis, Elymus virginicus, Elytri.gia atherica, Eragrostis curvula, Festuca arundinacea, Festuca gigantea, Festuca halleri, Festuca idahoensis, Festuca ovina, Festuca pratensis, Festuca puccinellii, Festuca rubra, Festuca scabrella, Festuca scabriculmis, Festuca sylvatica, fichetotrichon pratense, Hilaria jamesii, Hilaria rigida, Holcus lanatus, Hordeum vulgare, Imperata cylindrica, Koeleria cristata, Lolium perenne, Lolium rigidum, Lycurus phleoides, Manisuris rugosa, Melica uniflora, Melinis rninutiflora. Miscanthus sinensis, Molinia caerulea., Muhlenbergia richardsonis, Nardus stricta, Oryza sativa, Oryzopsis asperifolia, Panicum amarum, Panicum commutatum, Panicum maximum, Panicum obtusum, Panicum repens, Panicum texanum, Panicum virgatum, Paspalum dilatatum, Paspalum urvillei, Paspalum vaginatum, Paspalum wettsteinn, Penniseturn clandestinum, Pennisetum purpureum., Phalaris arundinacea, Phalaris tuberosa, Phleum. pratense, Phragmites australis, Phragmites communis, Pleioblastus chino, Poa chaixii, Poa compressa, Poa pratensis, Poa secunda, Puccinellia maritima, Puccinellia phryganodes, Saccharum officinarum, Sasa nipponica., Secale cereale, Setaria geniculata, Setaria italica, Setaria magna, Setaria sphacelata, Sorghastrum nutans, Sorghum bicolor, Sorghum halepense, Spartina alterniflora, Spartina anglica, Spartina cynosurotdes, Spartina patens, Sporobolus cryptandrus, Stipa comata, Stipa richardsonii, Stipa. spartea, Stipa. -viridula, Trichachne californica, Tripsacum dactyloides, Triticosecale spp., Triticum aestivum, Triticum boeoticum Triticum di-- coccoides, Triticum percicumx, Uniola paniculata, Zea mays, Zizania aquatica, Zoysia japonica.. 4 100211 Dans toutes ces espèces, les espèces du genre Miscanthus, les espèces du genre Pennisetum et les espèces du genre Zea suivantes sont préférées. [00221 Dans la présente description, les fibres de poacées désignent les fibres de plantes qui appartiennent au groupe des angiospermes (Angiospermae), ordre des poales, famille des poacées et peuvent par exemple être des fibres d'une des différentes espèces énumérées précédemment. [00231 Dans la présente description, les poacées désignent les plantes qui appartiennent au groupe des angiospermes (A.ngiospermae), ordre des poales, famille des poacées et peuvent par exemple être des plantes d'une des différentes espèces énumérées précédemment. [00241 Sans s'associer à une quelconque théorie, il est prévu que les fibres de poacées traitées (surtout les fibres d'espèces du genre Miscanthus, d'espèces du genre Pennisetum et d'espèces du genre Zea) auront greffé un peu de silicium sur les fibres, ledit silicium greffé agissant comme un pont entre les atomes de silicium des fibres naturelles et/ou pour l'agent liant ajouté, convenant pour une liaison ultérieure avec le liant hydraulique contenant du silicium. [0025_ Dans l'état de la technique, les fibres de .Miscanthus sont utilisées pour fabriquer des panneaux ou blocs d'isolation thermique. Dans l'état de la technique, il n'est pas question d'utiliser une fibre de Miscanthus traitée d'une longueur déterminée pour fabriquer des murs ou parois antibruit pare-feu qui contiennent des fibres de Miscanthus fongicides ou résistantes aux champignons. [00261 L'invention concerne donc une paroi (par exemple un mur) antibruit pare-feu qui contient au moins une couche poreuse de fibres de poacées fongicides, les fibres de poacées fongicides étant associées par un liant hydraulique alcalin (liant basique) contenant du calcium, les fibres de poacées fongicides n'étant pas des fibres de poacées pyrolysées enduites d'un revêtement de silane qui contient au moins du polyiéthylsiloxane à terminaison hydroxy avec un poids moléculaire entre 200 et 1000 et un éther de polyéthylèneglycol (le revêtement de silane contient également, dans une variante d'exécution avantageuse, un ingrédient liant d'amino-silane, de préférence un ammoéthylaminopropyhriméthoxysilane, un aminoéthylammopropyltriéthoxysilane et un mélange de ceux-ci), les fibres de poacées enduites possédant les caractéristiques suivantes : [00271 - une longueur en moyenne pondérale de 2 mm à 20 mm inclus, avec une te maximale en fibres de poacées enduites d'une longueur de moins 2min inférieure à 5 % du poids total des fibres de poacées tandis que la teneur maximale des fibres de poacées d'une longueur supérieure à 20 mm est également inférieure à 5 % du poids total des fibres de poacées (on a remarqué que la sélection de ces fibres est avantageuse pour obtenir des caractéristiques d'isolation phonique) ; I0028 1 - une teneur d'eau en poids inférieure à 20 (1, de préférence inférieur' à 10 %, après durcissement de l'agent liant ; [0029] - un revêtement de silane d'une épaisseur de moins de 10 prri ; et [0030] - une résistance à une solution aqueuse de NaOH à IN à une température de 20°C, de telle sorte que moins de 10 % en poids des fibres de poacées enduites soient dissoutes après un temps de trempage de 7 jours, [0031] - au moins 50 % en poids des fibres de poacées enduites ayant une surface extérieure dont au moins 10 ne sont pas recouverts d'un agent liant hydraulique alcalin contenant du calcium (le recouvrement incomplet des fibres de poacées enduites a une influence favorable pour l'absorption du bruit), [0032] - après durcissement de l'agent liant hydraulique alcalin contenant du calcium, la couche poreuse avec les fibres de poacées enduites et l'agent liant hydraulique alcalin contenant du calcium présentant les caractéristiques suivantes : [0033] une densité inférieure à 2000 kg/m3 de préférence inférieure à 1800kg/m3, de préférence entre 600 et 1700 kg/m3; [0034] - une épaisseur d'au moins 5 cm, de préférence entre 5 et 25 cm ; [00351 - une teneur sèche en fibres de poacées enduites entre 10 et 50 % en poids ; [0036] une isolation aux bruits aériens supérieure à 30dB, de préférence entre 30 et 40dB (mesurée par la méthode décrite dans la norme EN 1793-1) ; [00371 - une valeur lambda inférieure à 0,9 W/m.K(mesurée selon la norme EN 12664) [0038] une absorption d'eau des fibres de poacées enduites inférieure à 100 % du poids des fibres de poacées enduites (l'absorption d'eau est mesurée comme suit : 1. Séchage des fibres pendant une heure à 100-105 "C. 2. Pesage des fibres séchées. 3. Mouillage des fibres, par immersion dans l'eau (20°C) pendant 10 minutes. 4. Essorage de toute l'eau excédentaire, puis 5. Pesage des fibres avec l'eau absorbée, de manière à pouvoir déterminer l'absorption en eau, Absorption en eau = poids des fibres humides poids des fibres séchées) ; [0039]pores intérieurs contenant de l'air qui forment des canaux intérieurs contenant de l'air, le volume desdits canaux intérieurs contenant de l'air étant supérieur à 25 % du volume de la couche poreuse de poacées. (le volume des pores intérieurs est mesure par la méthode suivante : [0040] De préférence, pour au moins 50 % en poids des fibres de poacées enduites, une partie de leur revêtement de silane est en contact avec l'air des canaux intérieurs. [00411 Dans une variante d'exécution avantageuse, les canaux intérieurs forment un réseau ouvert pour l'air, ce réseau ouvert possédant une surface de plus de 20m2 par dm3 de la couche poreuse. (Cette surface est mesurée par l'utilisation de la méthode BET). [0042] Les formes d'exécution des parois ou murs antibruit selon l'invention présentent une ou plusieurs des caractéristiques suivantes : 6 100431 - au moins 50 % en poids des fibres de poacées enduites ont une surface extérieure dont 25 9-i à 75 9-i inclus ne sont pas recouverts de l'agent liant hydraulique alcalin contenant du calcium, ce dernier contenant avantageusement également du silicium et de l'aluminium. [0044] - Les fibres de poacées enduites sont des fibres de Miscanthus enduites avec un re- vêtement de silane qui contient un polydiméthylsiloxane à terminaison hydroxy avec un poids moléculaire entre 200 et 1000 et un éther de polyéthylèneglycol. [0045] - Le revêtement de silane des fibres de poacées se compose principalement d'aminosilane, de polysiloxane d'alkylalcoxysilane et d'éther de polyéthylè- neglycol. [00461 - La couche poreuse de fibres de poacées possède une surface extérieure avec des pores qui sont en relation avec les canaux intérieurs, cette surface extérieure présentant des cavités, des fentes ou des rainures de sorte que cette couche poreuse possède une surface extérieure développée de plus de 1,5 m2 par m2 courant, de préférence de plus de 2m2 par m2 courant. [0047] - Les fibres de poacées sont revêtues d'une composition qui contient aussi un ami- nosilane, le rapport en poids du polydiméthylsiloxane à terminaison hydroxy du revêtement de silane à l'aminosilane se situant entre 5:1 et 20:1. [00481 - La cendre des fibres de poacées enduites contient, après incinération complète à 600°C, une teneur en poids de Si02 de 50 à 65 % et une teneur en poids de K20 de 15 à 24 %, la teneur en poids de Si02+ K.20 se situant de préférence entre 68 % et 80 %. [00491 - Après incinération complète à 600°C, la cendre de fibres de poacées enduites présente une teneur en poids de P205 de 3 à 7 % inclus. [0050] - Au moins 90 % en poids des fibres de poacées enduites se composent de fibres de poacées enduites de silane d'une longueur de 2 mm à 6 mm inclus et les fibres de poacées enduites de silane d'une longueur de 10 mm à 20 mm inclus avec un rapport en poids de fibres de poacées enduites de silane d'une longueur de 2 nun à 6 mm inclus aux fibres de poacées enduites de silane d'une longueur de 10 mm à 20 mm inclus situé entre 0,05 et 0,5. L'utilisation d'un tel mélange de fibres de poacées enduites a permis d'obtenir une absorption supérieure du bruit. Une absorption des bruits de l'air supérieure à 8dI3 peut être obtenue avec un mur d'une épaisseur de 10 cm. Plus le mur est épais, plus l'absorption du bruit est élevée. Une valeur lambda de moins de 0,2 W/m.K peut être obtenue. [00511 - L'agent liant contient du silicium et de l'aluminium. [00521 - La couche poreuse possède une résistance au feu à 600° C de plus de 30 minutes (propagation de l'incendie d'au moins 30 minutes de préférence au moins 60 minutes selon la norme NEN 6068). La couche poreuse présente de préférence aussi les caractéristiques suivantes de résistance au feu : classification d'incendie selon la norme 7 NEN-EN 13501-1 : 131 ou mieux, classe Euro selon la norme NEN-EN 13501 (la couche limite l'apparition de situations de risque d'incendie), limitation du développement du feu et de la fumée (classe Euro D/ classe de fumée S2), limitation de la propagation de l'incendie et limitation de la diffusion de la fumée (plus de 30 minutes selon la norme NEN 6068) . [00531 La couche enduite poreuse contenant du miscanthus possède une absorption d'eau de moins de 10 du poids de la couche enduite poreuse contenant du miscanthus, [0054] - La couche poreuse des fibres de poncées possède une résistance à la pression de 8 à 20 N/mm2 inclus, une valeur lambda de 0,2 à 1 W/(m.K) et une résistance à la flexion de 2 à 10 N/mm2 inclus. Selon une variante d'exécution de la couche poreuse selon l'invention, cette couche possède la classification C5 à C20 inclus selon la norme NEN-EN 13225, [0055] - la ou les couches poreuses de fibres de poncées possèdent une épaisseur de 10 à 20 cm inclus. [00561 - Les fibres enduites de poncées en particulier les fibres enduites de Miscanthus) sont un produit aux très faibles émissions de CO2 et peuvent être considérées comme un produit de stockage du CO2. Environ 1,5 à 2 kg inclus de CO2 peuvent être stockés dans 1 kg de fibres enduites. Pour une couche d'une épaisseur de 10 cm et une teneur d'environ 50 % en poids de fibres enduites de poncées (comme les fibres de Miscanthus), l'absorption de CO2 durable se situe entre 25 et 35 kg de CO2 par mètre carré. [00571 - La couche poreuse peut être usinée comme d'autres matériaux pierreux (par exemple, forage, sciage et burinage). La couche peut être finie, par exemple avec du plâtre décoratif. Toutes les fixations connues (comme le vissage, le chevillage, le collage, etc.) peuvent être utilisées pour associer plusieurs couches et/ou monter un mur antibruit selon l'invention sur un mur existant. La hauteur du mur ou paroi peut aller jusqu'à 4 in, 100581 La paroi contient au moins une première couche poreuse de fibres de poncées et une deuxième couche poreuse de fibres de poncées, la première couche contenant plus de 35 en poids de fibres enduites de poncées tandis que la deuxième couche contient moins de 35 % poids de fibres enduites de poncées. Les première et deuxième couches poreuses ont de préférence une épaisseur de 6 cm au moins. Dans une variante d'exécution avantageuse, une première couche poreuse contient 40 à 55 % en poids inclus de fibres enduites de poacées (la densité de la première couche poreuse est de préférence inférieure à 1000kg/m3, se situant par exemple entre 600 et 900 Ikg/m3), tandis qu'une deuxième couche poreuse contient 15 à 30 (r/-i en poids des fibres enduites de poncées (la densité de cette deuxième couche poreuse est située de préférence entre 1200 et 1700 kg/m3). Selon une autre variante d'exécution 8 avantageuse, la paroi contient deux ou trois couches séparées avec des pourcentages en poids différents de fibres de poacées. L'utilisation de pourcentages en poids différents de fibres enduites de poacées a permis d'obtenir une absorption plus élevée des bruits de l'air. [00591 - La couche poreuse de fibres de poacées enduites était fongicide ou résistante aux champinons, en particulier champignons lignivores. L'isolation phonique et les caractéristiques de résistance au feu de la couche poreuse ne varient pratiquement pas au fil du temps, même à des températures inférieures à 0" C. On a remarqué que l'utilisation de fibres fongicides de poacées (en particulier les fibres de Miscanthus) rendait la couche poreuse fongicide. [00601 - La paroi antibruit contient de manière avantageuse deux ou trois couches poreuses séparées contenant des fibres enduites de poacées, ces couches étant associées par un ou plusieurs agents liants, les canaux intérieurs de ces deux ou trois couches poreuses séparées étant en relation, éventuellement par un intervalle ouvert ou une couche intermédiaire poreuse, les couches poreuses étant placées l'une contre l'autre pour former au moins une fente ou rainure latérale verticale et une saillie latérale verticale, la saillie latérale verticale d'une paroi antibruit étant destinée à s'introduire dans la fente ou rainure latérale d'une paroi antibruit adjacente. [00611 - Une surface d'une couche poreuse contenant des fibres enduites de poacées forme de manière préférentielle une première surface extérieure de la paroi antibruit tandis qu'une deuxième surface extérieure de la paroi antibruit qui est située en face de la première surface extérieure est dotée d'éléments en bois. Par exemple, la couche poreuse avec des fibres de miscanthus/poacées est tournée vers les voies de chemin de fer/routes. [0062] L'invention concerne également l'utilisation de parois antibruit coupe-feu selon l'invention pour protéger les voies de chemin de fer et les routes contre l'incendie et le bruit, la surface extérieure des murs dirigée vers les voies de chemin de fer ou les routes étant la surface extérieure d'une couche poreuse contenant des fibres de poacées enduites. [0063] Par l'utilisation de ces parois antibruit le long des voies de chemin de ter et des routes, les problèmes de bruit des voies de chemin de fer et des routes peuvent être solutionnés. Par ailleurs, des pare-feu sont formés, ce qui est avantageux pour lutter contre les catastrophes occasionnées par des feux de forêts, etc. Les voies de chemin de fer ou les routes sont protégées de cette manière contre les feux de forêt, etc. [0064] Dans la paroi antibruit selon l'invention, on utilise des fibres de poacées (les espèces du genre Miscanthus, les espèces du genre Pennisetum et les espèces du genre Zea étant préférées ) qui permettent d'obtenir des propriétés mécaniques plus prévisibles et/ou améliorées et/ou de meilleures possibilités d'usinage. Les caractéristiques des 9 fibres enduites séchées ne varient pratiquement pas pendant une période de 6 à 9 mois inclus après le revêtement des fibres. Ceci est avantageux pour la fabrication de parois antibruit étant donné que les caractéristiques des parois antibruit ainsi fabriquées ne dépendront pas du délai de stockage des fibres enduites. [0065] Les fibres de poacées (en particulier, les fibres des espèces du genre iscanthus, des espèces du genre Permisetum et des espèces du genre Zea) de la paroi antibruit selon l'invention sont des fibres de poacées non pyrolysées et modifiées chimiquement (en particulier, des fibres des espèces du genre Miscanthus, des espèces du genre Pennisetum et des espèces du genre Zea) d'une longueur de moins de 200 mm, en particulier entre 2 et 100 millimètres, plus particulièrement de 2 à 20 mm, les fibres ayant une teneur en eau de moins de 40 % en poids et étant traitées avec une dispersion aqueuse traitante qui contient moins de 1 % en poids du mélange de traitement de surface contenant au moins un polydiméthylsiloxane à terminaison silanol, de préférence un polydiméthylsiloxane à terminaison hydroxy (OH) ainsi que, de préférence, un agent liant aminé (par exemple, un aminosilane). [0066] Pour les propriétés du polydiméthylsiloxane à terminaison OH avec du silanol en bout de chaîne, il est fait référence aux propriétés disponibles sur Internet sous le numéro de référence CAS: 701131-67-8 [00671 Le polydiméthylsiloxane à terminaison OH avec du silanol en bout de chaîne a, dans -rsiort avantageuse, un poids moléculaire de moins de 2500, plus avantageusement de moins de 1500 et de préférence entre 200 et 1000. [00681 Les fibres ont avantageusement une longueur entre 2 et 6 millimètres et une teneur en eau de moins de 20 % en poids, de préférence de moins de 10 -% en poids. De préférence, 90 (1 en poids des fibres ont une longueur entre 2 et 6 millimètres par- ticulier, les fibres sont principalement exemptes de fibres d'une longueur de 1 mn ou de moins de 1 mm. [0069 L'agent liant amme est de préférence un agent liant d'aminosiiane, de préférence aminoéthylaminopropyltriméthoxysilane. Des détails des propriétés de l'aminoéthylaminopropyltriméthoxysilane peuvent être recherchés sur Internet à l'aide du numéro de référence CAS : 1760-24-3 [00701 Par ailleurs, le mélange de traitement de surface comprend en particulier un éther de polyéthylèneglycol, en particulier un triméthylnonyléther de polyéthylèneglycol. Des détails des propriétés du triméthylnonyléther de polyéthylèneglycol peuvent être recherchés sur Internet en utilisant le numéro de référence CAS : 60828-78-6 [0071] 99% ou plus de 99 % en poids du mélange de traitement de surface se composent d'alcool, d'eau, d'éther de polyéthylèneglycol, de polydiméthylsiloxane avec des groupes hydroxyle terminaux et d'aminoéthylaminopropyltriméthoxysilane. [0072] Le mélange aqueux de traitement ou sa dispersion comprend un alcool, 10 geusement I' éthanol. [0073] Le rapport en poids polydiméthylsil xane avec silanol en bout de chaîne agent liant aminé se situe de préférence entre 5:1 et 20:1. [00741 Avant d'être traitées, les fibres ont une teneur en silicium sous forme de Si02 dans la cendre de l'ordre de 30 à 40 % en poids. [00751 Les fibres de poacées (en particulier les fibres des espèces du genre Miscanthus, les espèces du genre Pennisetum et les espèces du genre Zea) sont de préférence pulvérisées avec le mélange de traitement aqueux, puis mélangées et séchées. [00761 Les fibres de poacées préférées (surtout les fibres des espèces du genre Miscanthus, les espèces du genre Pennisetum et les espèces du genre Zea) selon l'invention sont des fibres enrichies en silicium de telle sorte que la cendre des fibres, après incinération complète à 600 'C, contienne plus de 40 % en poids de Si02, en particulier de 41 à 60 % en poids de Si02. [00771 En particulier, la cendre des fibres après incinération complète à 600 °C est ca- ractérisée par un pourcentage en poids de Si02 de 41 à 70 % (par exemple de 41 à 50 % pour les espèces du genre Miscanthus, et 57-70% pour les espèces du genre Pennisetum et les espèces du genre Zea.) et un pourcentage en poids de K20 de 5 à 24 % (par exemple, de 18 à 24 % pour les espèces du genre Miscanthus, 9 à 10 % pour les espèces du genre Pennisetum et 4 à 5 % pour les espèces du genre Zea). [00781 La cendre des fibres après incinération complète à 600 "C est caractérisée par une teneur en Si02 de 41 à 70 % et un pourcentage en poids de 1(20 de 9 à 24 (r/-i. [00791 Les fibres de poacées après incinération complète ont une cendre caractérisée par un pourcentage en poids de Si02+ un pourcentage en poids de K20 qui se situent de préférence entre 68 % et 85 %. [00801 Après avoir été traitées avec la dispersion traitante aqueuse, les fibres sont à nouveau séchées jusqu'à un pourcentage en poids de moins de 20 en poids, de préférence de moins de 10 -% en poids. [00811 Les fibres de poacées (surtout les fibres des espèces du genre Miscanthus, les espèces du genre Pennisetum et les espèces du genre Zea) de l'invention ont de préférence une faible teneur en acide de moins de 10 % en poids et une teneur élevée en silicium polyvalent de 0,5 % selon le poids, par exemple de 1% à 10 % en poids. Les fibres de poacées traitées (en particulier les fibres des espèces du genre Miscanthus, les espèces du genre Pennisetum et les espèces du genre Zea) sont réputées protégées contre la dégradation de la structure des fibres, surtout dans les environnements alcalins. [0082] Les tests pour déterminer la stabilité des fibres de cellulose dans les environnements alcalins sont décrits dans le brevet US7.357.833, dans les colonnes 12 à 16. La pu-- blication de ces tests y est reprise par référence. [0083] .Lesdits tests sont appliqués aux fibres de poacées traitées (en particulier les fibres des espèces du genre .Miscanthus, les espèces du genre Pennisetum et les espèces du genre Zea), plutôt qu'aux fibres de cellulose du brevet US 7.357.833. [00841 Pour lesdits tests, les fibres de poacées traitées en particulier les fibres des espèces du genre Miscanthus, les espèces du genre Penniseturn et les espèces du genre Zea) sont séchées jusqu'à une teneur en humidité de 6 à 8 %. Les fibres traitées sont ensuite soumises à un test de stabilité dans un milieu très alcalin, à savoir dans un milieu de NaOH à IN. Pour les échantillons de tests, 60 g de fibres de poacées traitées (en particulier des fibres des espèces du genre Miscanthus, les espèces du genre Pennisetum et les espèces du genre Zea) sont mélangés dans 200 g de solution de Na.011 à IN (température 20 "C). Les échantillons de test sont respectivement traités pendant 1 jour, 3 jours, 14 jours et 28 jours. À titre de comparaison, les fibres de poacées non traitées (surtout les fibres des espèces du genre Miscanthus, les espèces du genre Pennisetum et les espèces du genre Zea) sont traitées de la même manière. [0085] Après la durée des tests alcalins, les fibres de poacées surtout les fibres des espèces du genre Miscanthus, les espèces du genre Pennisetum et les espèces du genre Zea) ont été recueillies, lavées à l'eau, ramenées à un pH d'environ 7 pour les fibres de poacées (surtout les fibres des espèces du genre Miscanthus, les espèces du genre Pennisetum et les espèces du genre Zea) et mélangées dans l'eau. [00861 Comme expliqué dans le brevet US7357833, la résistance à la rupture des fibres en cas de largeur d'écartement zéro ou la résistance à la traction de l'écartement zéro sec est déterminée pour chaque échantillon traité avec du NaOH. Avant le test, un appareil TAPPI T 205 est utilisée avec le banc à étirer TAPPI T 231. [00871 Le ratio de stabilité d'écartement zéro (ZSSR) a été déterminé pour chaque échantillon, ladite proportion étant le rapport (étirement d'écartement zéro pour les fibres de poacées (en particulier, les fibres des espèces du genre Miscanthus, les espèces du genre Pennisetum et les espèces du genre Zea) de l'invention après repos dans la solution de NaOH pendant un intervalle spécifique) / (étirement d'écartement zéro pour les fibres poacées (en particulier les fibres des espèces du genre Miscanthus, les espèces du genre Pennisetum et les espèces du genre Zea) de l'invention non mélangées avec une solution de NaOH), Un rapport de stabilité de plus de 92 % être atteint pour les fibres de l'invention, après un temps de trempage de 7 jours ou plus, même après 28 jours de trempage dans une solution de NaOH à IN. [00881 Les fibres de poacées chimiquement modifiées en particulier les fibres des espèces du genre Miscanthus, les espèces du genre Penniseturn et les espèces du genre Zea) de l'invention présentent de préférence une amélioration de la stabilité alcaline des fibres traitées (USAI) de plus de 1,15, même après immersion pendant 28 jours dans une solution de NaOH à IN. Cette 'USAI (MW) est la proportion entre la moyenne (en poids) du poids moléculaire de la fibre chimiquement modifiée selon l'invention après 12 le trempage dans le NaOH pendant un temps sélectionné et le poids moyen s fibres de poacées non modifiées chimiquement (surtout les fibres des espèces du genre Miscanthus, les espèces du genre Permisetum et les espèces du genre Zea) après trempage dans le NaOH pendant le temps sélectionné. [00891 Ce rapport TES Al (V) peut également être déterminé sur la base de la viscosité des fibres mixtes (selon l'invention et non selon l'invention) et une solution de NaOH. à 1N, après un temps de trempage dans la solution de NaOH, La viscosité du rapport des fibres chimiquement modifiées dans une solution de NaOH à 1N après un temps de trempage/une viscosité choisis des fibres de poacées non traitées (surtout les fibres des espèces du genre Miscanthus, les espèces du genre Pennisetum et les espèces du genre Zea) dans une solution de NaOH àlN après ledit temps de trempage sélectionné est de préférence supérieure à 1,1 après un temps de trempage de 7 jours ou plus de 7 jours, même après un temps de trempage de 28 jours. [00901 Les avantages des fibres de poacées (en particulier les fibres des espèces du genre Miscanthus, les espèces du genre Pennisetum et les espèces du genre Zea) selon l'invention sont notamment : 100911 - faible poids spécifique; [0092] la production nécessite peu d'énergie et d'engrais chimique - [00931 - teneur élevée en carbone; [00941 - faibles coûts d'investissement; [0095] traitement doux, pas d'irritation de la peau ; [00961 - le traitement permet des propriétés prévisibles ; 1 00971 - le traitement permet le contrôle de l'absorption d'humidité ; [0098] - le traitement permet le contrôle de la durabilité ; [00991 les fibres traitées fonctionnent comme un agent d'isolation et offrent quelques propriétés ignifuges ; [0100] - excellente stabilité par rapport aux fibres non traitées (ZSSR. de plus de 92 % après immersion pendant 28 jours dans une solution de NaOH à 1N, TFSA1 (MW) et (viscosité) de plus de 1,1, même après un temps de trempage de 28 jours ; [0101] - Durabilité élevée (classe 1 selon la norme EN 350). 101021 Les fibres de poacées enduites (par exemple, .Miscanthus) (selon l'invention ou selon une variante d'exécution selon l'invention) et les fibres de Miscanthus fraîches (non enduites) ont été testées selon la méthode EN 350 afin de déterminer la durabilité des fibres contre les champignons. Après deux mois, la perte de masse était inférieure à % pour les fibres enduites tandis que la perte de la masse était supérieure à 20 % pour les fibres non enduites fraîches. Selon cette norme EN 350, les fibres d- poacéesi miscanthus enduites présentent une durabilité de 1 sur une échelle de 5. [0103] L'invention concerne également un mélange sec prêt à l'emploi après addition 'à. 13 lequel mélange comprend selon l'invention un liant hydraulique contenant du silicium et/ou calcium et des fibres de poacées (en particulier des fibres des espèces du genre Miscanthus, des espèces du genre Pennisetum et des espèces du genre Zea). Le rapport en poids liant hydraulique/fibres de poacées (en particulier, des fibres des espèces du genre Miscanthus, des espèces du genre Permisetum et des espèces du genre Zea) se situe de préférence entre 0,5 et 10, en particulier entre 0,7 et 1'5 (pour obtenir un béton creux [0104] L'invention concerne également un produit de construction avec au moins une partie ou une couche d'un liant hydraulique durci contenant du silicium et/ou calcium qui contient des fibres de poacées (en particulier des fibres des espèces du genre Miscanthus, les espèces du genre Pennisetum et les espèces du genre Zea) selon 1' mvention. [0105] On a observé qu'une liaison extrêmement élevée était atteinte entre le liant hy- draulique contenant du silicium et/ou calcium et les fibres de poacées (en particulier des fibres des espèces du genre Miscanthus, des espèces du genre Pennisetum et des espèces du genre Zea) selon l'inventimi. Ce produit de construction était stable, présentait une faible absorption d'eau pour les fibres enduites, un coefficient élevé d'isolation thermique, une bonne résistance à la combustion/au feu, un faible niveau de rétrécissement, d'excellentes propriétés insonorisantes, etc. Il semble que certaines des bonnes propriétés du produit de construction de l'invention sont imputables à la présence de cavité dans le produit de construction (du moins en partie en raison des cavités dans les fibres qui sont insérées dans une matrice) et/ou en raison d'une certaine fossilisation des fibres de poacées (en particulier des fibres des espèces du genre Miscanthus, les espèces du genre Pennisetum et les espèces du genre Zea) dans la matrice (avec formation attendue de quelques particules de rouille lorsqu'un test d'incendie est effectué), Bien qu'il ne soit lié à aucune théorie, le fait que les fibres de poacées (en particulier des fibres des espèces du genre Miscanthus, les espèces du genre Pennisetum et les espèces du genre Zea) contiennent un atome de Chlore (plus d'environ 0,1 % en poids par rapport aux fibres de poacées traitées (surtout les fibres en particulier des fibres des espèces du genre Miscanthus, les espèces du genre Pennisetum et les espèces du genre Zea)), ces atonies de chlore étant bien fixés aux fibres en raison du traitement, permet que les fibres de poacées traitées (en particulier des fibres des espèces du genre Miscanthus, les espèces du genre Pennisetum et les espèces du genre Zea) ne perturbent pas l'étape de durcissement tandis qu'ils offrent une résistance au feu pour les fibres de poacées (en particulier des fibres des espèces du genre Miscanthus, des espèces du genre Pennisetum et des espèces du genre Zea). [01061 Il est prévu qu'une partie au moins des excellentes propriétés du produit de construction de l'invention est imputable à la présence de silicium, de potassium et de 14 phosphore dans les fibres de poacées(en particulier des fibres des espèces du genre Miscanthus, des espèces du genre Permisetum et des espèces du genre Zea). [01071 Le liant hydraulique durci contenant du silicium est un liant hydraulique basé sur du calcium ou contenant du silicium, en particulier un liant hydraulique contenant de l'aluminosilicate de calcium comme le ciment ou le béton. [0108] Dans une exécution avantageuse, le liant hydraulique basé ou contenant du calcium est mélangé à de l'eau qui contient moins de 0,5 % en poids de polydiéthoxysiloxane, de préférence un fluoro-C1 à C10-alkylpolydiéthoxysiloxane et un butyl- et /ou octyltriéthoxysilane. Il est démontré que l'utilisation desdits additifs améliore toujours les propriétés et la stabilité du produit de construction selon l'invention. « Fluoro-C1 à C10-alkyl » signifie « radicaux fluoralkyle avec 1 à 10 atomes de carbone, comme 2 à 5 atomes de carbone ». Le radical fluoralkyle comprend dans la version avantageuse plus d'un atome de fluor. Pour ce qui est des radicaux spécifiques, il est question de radicaux éthyle, butyle ou propyle dotés de 3 atomes de fluor ou plus de 3, comme 5 et 7 atomes de fluor, [0109] L'invention porte par ailleurs sur un procédé de préparation d'un produit de construction selon l'invention dans lequel au moins des fibres de poacées (en particulier des fibres des espèces du genre Miscanthus, des espèces du genre Pennisetum et des espèces du genre Zea) de l'invention, un silicium durcissable avec liant hydraulique (de préférence un liant contenant du ciment) et de l'eau sont mélangés l'un avec l'autre et durcis dans une exécution avantageuse à une température supérieure à 20 C C. [01101 Dans une exécution avantageuse, le mélange est formé et durci à une température située entre 100 et 250 "C et à une pression de 3 105 et 20 105 Pa pendant au moins 60 minutes. On a remarqué qu'une meilleure cohésion pouvait être obtenue par ce traitement entre les fibres de poacées enduites et l'agent liant. Ceci est avantageux pour les caractéristiques de résistance au feu de la paroi antibruit selon l'invention. [01111 Le liant hydraulique contenant du silicium est un liant d'aluminosilicate contenant du calcium ou un ciment d'aluminosilicate ou un ciment Portland ou un ciment Portland enrichi en alumine. [011.21 Le liant est de préférence mélangé à un ou plusieurs agents hydrofuges comme des composés fluorés ainsi qu'à un ou plusieurs additifs comme des particules de Si02, des particules d'alumine, du silicate, des particules d'aluminosilicate, des charges, etc. [01131 Pour les additifs avantageux qui doivent être mélangés avec le liant avant son dur- cissement, il s'agit d'utiliser une émulsion aqueuse qui contient : [0E141 A) un polysiloxane « A », à savoir un polymère ou un copolymère avec un poids mo- léculaire, en moyenne pondérale, entre 500 et 2000 g / mole, de préférence entre 600 et 1400 g / moie, le polymère ou le copolymère étant forme par la polymérisation d'unités de la formule générale suivante : [0115] (R1) Si(0R2)y (OH)z 00_ x- y- z /2 [01161 avec les R1, qui sont identiques ou différents, et désignent : radical alkyle avec 1 à 10 atomes de carbone, qui est éventuellement remplacé par un ou plusieurs atonies d'halogène et/ou des radicaux NI-l2; [0117] R2, étant GH5; [01181 x ayant une valeur moyenne entre 1,0 et 2,0 [0119] y ayant une valeur moyenne entre 0,7 et 2,0 [01201 z ayant une valeur moyenne inférieure ou égale à 1,0 [0121] étant entendu que x + y + z